FR 2790754 A1 20000915 FR 9903036 A 19990309 La présente invention a pour objet une composition destinée à former un enduit ou une colle, à usage dans l'industrie du bâtiment. La composition dont il s'agit est plus particulièrement destinée à permettre, suivant le dosage du mélange constitué par plusieurs composants, I'obtention de différents types de produits, notamment une colle de montage d'éléments de construction, tels que des carreaux en brique, une colle pour la pose de carrelage, une colle de blocage pour réaliser le bouchage en extrémité de cloison, un enduit gros, et un enduit fin. Cette composition est particulièrement adaptée pour être mise en oeuvre par un utilisateur non professionnel, qui doit, par exemple, monter quelques mètres carrés de paroi ou de soubassement pour un meuble, à l'aide d'éléments de construction en terre cuite. La difficulté pour un utilisateur non professionnel devant réaliser un tel ouvrage est, avec les techniques traditionnelles, d'approvisionner les différents produits qui lui sont nécessaires et qui ont été énoncés précédemment, qui sont actuellement tous indépendants les uns des autres, et de mettre en oeuvre ces différents produits dans un local qui est habituellement déjà occupé, avec les risques de salissures associés, notamment lorsqu'un produit se présente sous forme de poudre et qu'il doit être mélangé à de l'eau en vue de la formation d'une pâte, avant utilisation. Le but de l'invention est de fournir un récipient à compartiments multiples contenant différents composants, qui peuvent être mélangés les uns aux autres dans des proportions différentes pour obtenir les différents produits nécessaires à la réalisation de colles de montage et de blocage, ainsi qu'à l'obtention d'enduit gros et d'enduit fin. A cet effet, la composition qu'elle concerne, comprend une pâte contenant: - une hydroxy propyl méthyl cellulose, - un liant organique assurant la tenue à l'humidité, - un agent de plasticité, - des charges de différentes granulométries, - un agent de conservation. Suivant un mode de réalisation, cette composition comprend - une hydroxy propyl méthyl cellulose, - un copolymère ester acrylique de styrène en dispersion aqueuse, - des charges constituées par un mélange de poudres de marbre, de mica et de sphères creuses de silice éclatées, - un agent de conservation constitué par un phénol chloré. Avantageusement, I'hydroxy propyl méthyl cellulose possède une viscosité nominale de l'ordre de 2 500 m Pa s-', est non tixotrope, est susceptible d'un mélange en dispersion directe dans l'eau, possède une granulométrie inférieure à 200 pm et est compatible avec des liants minéraux et organiques. Suivant une autre caractéristique de l'invention, I'ester acrylique de styrène possède un pH initial de l'ordre de 8, et une viscosité de l'ordre de 4 500 m Pa s-' après formation d'une dispersion aqueuse à 50 %. Cet ester acrylique permet une température minimale de formation de films de l'ordre de 16 C, et assure une tenue à l'humidité compatible avec une colle de montage et une colle de fixation de carrelage. Toutefois, il s'agit d'un produit trop cassant qui ne peut être utilisé seul pour constituer un enduit fin. Le dibutylphtalate donne de la plasticité au copolymère et abaisse la température de formation de films à environ 2-3 C, sans effet tixotrope. Suivant une autre caractéristique de l'invention, les charges comprennent deux poudres de marbre de granulométrie de 15 et 65,um respectivement, une poudre de mica de granulométrie de l'ordre de 200 pm et des sphères creuses de silice éclatées d'une granulométrie de l'ordre de 1 O0,m. Ces différentes granulométries permettent de satisfaire aux différentes applications. Le produit est un produit à charge fine, mais on peut obtenir une charge plus importante grâce au réseau obtenu par combinaison des différentes charges, notamment des sphères creuses de silice éclatées, si l'on n'exerce pas une pression trop forte sur la composition lors de son application sur un support. Suivant une composition avantageuse, la pâte possède le dosage pondérai suivant: - Hydroxy propyl méthyl cellulse 6 - Ester acrylique de styrène 60 - Dibutylphtalate 5 - Poudre de marbre 15,um 330 - Poudre de marbre 65 pm 300 - Poudre de mica 60 - Sphères creuses de silice éclatées 5 - Phénol chloré 1 - Eau 285 Suivant une forme avantageuse de réalisation, cette composition comprend en outre un durcisseur comprenant: - un liant organique constitué par du ciment gris, - un accélérateur de béton pour améliorer le temps de prise, - un hydrofugeant appartenant à la famille des silicones et fixé sur une diatomée., - des sphères creuses de silice éclatées. De préférence, le durcisseur possède le dosage pondérai suivant: - Ciment gris 500 - Accélérateur de béton 30 - Hydrofugeant 4 - Sphères creuses de silice éclatées 20 et se présente sous forme d'une poudre d'une densité de l'ordre de 0,9. Enfin, cette composition comprend en outre un élément accélérateur constitué par du ciment fondu sous forme de poudre. Il est possible, à partir de la pâte, du durcisseur et de l'élément accélérateur d'obtenir diverses formulations destinées à différentes applications spécifiques. C'est ainsi que, pour former une colle de montage d'éléments de construction, la composition comprend un mélange de 4 doses (en volume) de pâte, 2 doses de durcisseur et 0,5 dose d'eau. Cette composition peut également être utilisée, avec une dilution en eau légèrement supérieure, pour former une colle pour la fixation de carrelage. Pour obtenir une colle de blocage ou de bouchage, la composition comprend 4 doses (en volume) de pâte, 2 doses de durcisseur, 1 dose d'accélérateur et 0,5 dose d'eau. La pâte est utilisée seule pour former un enduit fin. Pour obtenir un enduit gros, la composition comprend 4 doses (en volume) de pâte, 1 dose de durcisseur et 0,25 dose d'eau. Comme il ressort de ce qui précède, I'invention apporte une grande amélioration à la technique existante en fournissant une composition, dont les différents composants peuvent être mélangés dans des proportions différentes pour obtenir des produits susceptibles de remplir différentes applications. REVENDICATIONS 1. Composition destinée à former un enduit ou une colle, à usage dans l'industrie du bâtiment, caractérisée en ce qu'elle comprend une pâte contenant: - une hydroxy propyl méthyl cellulose, - un liant organique assurant la tenue à l'humidité, - un agent de plasticité, - des charges de différentes granulométries, - un agent de conservation. 2. Composition selon la revendication 1, caractérisée en ce que la pâte comprend: - une hydroxy propyl méthyl cellulose, - un copolymère ester acrylique de styrène en dispersion aqueuse, - des charges constituées par un mélange de poudres de marbre, de mica et de sphères creuses de silice éclatées, - un agent de conservation constitué par un phénol chloré. 3. Composition selon la revendication 2, caractérisée en ce que l'hydroxy propyl méthyl cellulose possède une viscosité nominale de l'ordre de 2 500 m Pa s'l, est non tixotrope, est susceptible d'un mélange en dispersion directe dans l'eau, possède une granulométrie inférieure à pm et est compatible avec des liants minéraux et organiques. 4. Composition selon la revendication 2, caractérisée en ce que l'ester acrylique de styrène possède un pH initial de l'ordre de 8, et une viscosité de l'ordre de 4 500 m Pa s-1 après formation d'une dispersion aqueuse à 50 %. 5. Composition selon la revendication 2, caractérisée en ce que les charges comprennent deux poudres de marbre de granulométrie de 15 et 65 pm respectivement, une poudre de mica de granulométrie de l'ordre de 200 pm et des sphères creuses de silice éclatées d'une granulométrie de l'ordre de 100 pm. 6. Composition selon l'ensemble des revendications 1 à 5, caractérisée en ce que la pâte possède le dosage pondérai suivant Hydroxy propyl méthyl cellulose 6 - Ester acrylique de styrène 60 Dibutylphtalate 5 - Poudre de marbre 15 pm 330 - Poudre de marbre 65 pm 300 - Poudre de mica 60 - Sphères creuses de silice éclatées 5 - Phénol chloré 1 - Eau 285 7. Composition selon la revendication 1, caractérisée en ce qu'elle comprend en outre un durcisseur comprenant: - un liant organique constitué par du ciment gris, - un accélérateur de béton pour améliorer le temps de prise, - un hydrofugeant appartenant à la famille des silicones et fixé sur une diatomée., - des sphères creuses de silice éclatées. 8. Composition selon la revendication 7, caractérisée en ce que le durcisseur possède le dosage pondérai suivant - Ciment gris 500 Accélérateur de béton 30 - Hydrofugeant 4 - Sphères creuses de silice éclatées 20 et se présente sous forme d'une poudre d'une densité de l'ordre de 0,9. 9. Composition selon la revendication 1, caractérisée en ce qu'elle comprend en outre un élément accélérateur constitué par du ciment fondu sous forme de poudre. 10. Composition selon l'ensemble des revendications 1 à 8, caractérisée en ce qu'elle comprend 4 doses (en volume) de pâte, 2 doses de durcisseur et 0,5 dose d'eau, pour former une colle de montage d'éléments de construction. 11. Composition selon l'ensemble des revendications 1 à 8, caractérisée en ce qu'elle comprend 4 doses (en volume) de pâte, 1 dose de durcisseur et 0,25 dose d'eau, pour former un enduit gros. 12. Composition selon l'ensemble des revendications 1 à 9, caractérisée en ce qu'elle comprend 4 doses (en volume) de pâte, 2 doses de durcisseur, 1 dose d'accélérateur et 0,5 dose d'eau, pour former une colle de blocage ou de bouchage.